(57)【要約】【課題】フィット性とアンチブロッキング性とのバランスが良好で、かつ風合いの優れた長繊維不織布及びこれを用いた繊維製品を提供すること。【解決手段】粘着性成分と非粘着性成分とが３０／７０容積％〜９５／５容積％で構成され、かつ粘着性成分と非粘着性成分其々が繊維表面にて連続した層をなす複合繊維からなり、かつ下記特性を有する長繊維不織布。・非粘着性成分周囲長率：１０〜９０％・静摩擦係数：０．４０以上（２５℃、相対湿度６５％）・剥離強度（該長繊維不織布同士を重ね合わせた時）：３Ｎ／２５ｍｍ以下（２５℃、相対湿度６５％）【選択図】なし【特許請求の範囲】
【請求項１】
粘着性成分と非粘着性成分とが３０／７０容積％〜９５／５容積％で構成され、かつ粘着性成分と非粘着性成分其々が繊維表面にて連続した層をなす複合繊維からなり、かつ下記特性を有する長繊維不織布。
・非粘着性成分周囲長率：１０〜９０％
・静摩擦係数：０．４０以上（２５℃、相対湿度６５％）
・剥離強度（該長繊維不織布同士を重ね合わせた時）：３Ｎ／２５ｍｍ以下（２５℃、相対湿度６５％）
【請求項２】
粘着性成分が下記▲１▼〜▲５▼から選ばれる少なくとも１種を含む請求項１記載の長繊維不織布。
▲１▼主として芳香族ビニル化合物から構成された重合体ブロック（Ａ）を少なくとも１個、主として共役ジエン化合物から構成された重合体ブロック（Ｂ）を少なくとも１個有しかつ共役ジエン部分の二重結合が８０％以上飽和したスチレンブロック共重合体。
▲２▼共役ジエン化合物と芳香族ビニル化合物とのランダム共重合体の共役ジエン部分の二重結合が８０％以上飽和した水添スチレンジエン共重合体。
▲３▼エチレンと炭素数３〜１０のα−オレフィンとの共重合体もしくはプロピレンと炭素数４〜１０のα−オレフィンとの共重合体。
▲４▼共役ジエン重合体を水素添加して得られるオレフィン重合体。
▲５▼アモルファス・ポリプロピレン
【請求項３】
粘着性成分が下記▲１▼である請求項１記載の長繊維不織布。
▲１▼主として芳香族ビニル化合物から構成された重合体ブロック（Ａ）を少なくとも１個、主として共役ジエン化合物から構成された重合体ブロック（Ｂ）を少なくとも１個有しかつ共役ジエン部分の二重結合が８０％以上飽和したスチレンブロック共重合体。
【請求項４】
粘着性成分が下記▲２▼である請求項１記載の長繊維不織布。
▲２▼共役ジエン化合物と芳香族ビニル化合物とのランダム共重合体の共役ジエン部分の二重結合が８０％以上飽和した水添スチレンジエン共重合体。
【請求項５】
粘着性成分が下記▲３▼である請求項１記載の長繊維不織布。
▲３▼エチレンと炭素数３〜１０のα−オレフィンとの共重合体もしくはプロピレンと炭素数４〜１０のα−オレフィンとの共重合体。
【請求項６】
粘着性成分が下記▲４▼である請求項１記載の長繊維不織布。
▲４▼共役ジエン重合体を水素添加して得られるオレフィン重合体。
【請求項７】
粘着性成分が下記▲５▼である請求項１記載の長繊維不織布。
▲５▼アモルファス・ポリプロピレン
【請求項８】
非粘着性成分がポリオレフィン樹脂，ポリエステル樹脂，ポリアミド樹脂（いずれも非粘着性のもの）の群から選ばれる少なくとも１種を含む請求項１〜７のいずれかに記載の長繊維不織布。
【請求項９】
粘着性成分と非粘着性成分が５０／５０容積％〜９５／５容積％で構成され、かつ粘着性成分と非粘着性成分其々が繊維表面にて連続した層をなす複合繊維からなり、かつ下記特性を有する請求項１〜８のいずれか１項に記載の長繊維不織布。
・非粘着性成分周囲長率：１０〜７０％
・静摩擦係数：０．６０以上（２５℃、相対湿度６５％）
・剥離強度（該長繊維不織布同士を重ね合わせた時）：２Ｎ／２５ｍｍ以下  （２５℃、相対湿度６５％）
【請求項１０】
長繊維不織布が、メルトブロー不織布である請求項１〜９のいずれか１項記載の長繊維不織布。
【請求項１１】
長繊維不織布が、スパンボンド不織布である請求項１〜９のいずれか１項記載の長繊維不織布。
【請求項１２】
請求項１〜１１のいずれか１項に記載の長繊維不織布に、前記長繊維不織布以外のフィルム、不織布、ウェブ、織物、編物、紙、繊維束から選ばれる少なくとも１種を積層してなる積層化長繊維不織布。
【請求項１３】
請求項１〜１１に記載の長繊維不織布または請求項１２に記載の積層化長繊維不織布を用いた繊維製品。
【発明の詳細な説明】
【０００１】
【発明の属する技術分野】
本発明は、フィット性を有する長繊維不織布に関する。更に詳細にはフィット性とアンチブロッキング性とのバランスが良好で、優れた風合、燃焼時の有害ガス発生がなく、かつリサイクル可能である繊維製品としての用途に最適な長繊維不織布およびこれを用いた繊維製品に関する。
【０００２】
【従来の技術】
従来からカーペットやマット等にスリップ防止性を付与する方法として、これらの裏側に粘着性成分をコーティングしたり付着したりする方法が知られている。しかしながらこれらの方法では全面に粘着性成分が被覆しているため粘着性が強すぎて互いの面がブロッキングしたり風合いが悪いという問題があり不満足な物であった。
【０００３】
また、弾性重合体に非弾性重合体を添加混合しメルトブロー不織布としたすべり止めシートが提案されている。（例えば特許文献１参照。）
しかし、これは添加混合の場合すべり止め効果はあるものの、粘着性の問題がなお未解決であるため、やはりブロッキングが起こり、製品ロールを繰出す段階での取り扱いが困難であり、製品として使用できない場合もあった。
【０００４】
【特許文献１】
特開平１１−１８９０８号公報（第２〜３頁）
【０００５】
【発明が解決しようとする課題】
本発明の課題は、フィット性とアンチブロッキング性のバランスが良好で、かつ優れた風合いをもつフィット性が良好な長繊維不織布及びこれを用いた繊維製品を提供することにある。「フィット性」とは、不織布が充分なすべり止め性能と密着性を持っていることをいう。このような性能には、繊維の粘着性成分が大きく関与しているが、粘着性成分を用いると不織布取り扱いの際にブロッキング現象が起こる。そこで、粘着性成分を用いながらもアンチブロッキング性が良好な不織布、すなわち、ある程度の粘着性を持ちながらブロッキング現象を抑えた不織布を提供することが本発明の課題である。
【０００６】
【課題を解決するための手段】
本発明者らは、鋭意研究の結果、粘着性成分と非粘着性成分が３０／７０容積％〜９５／５容積％で構成される長繊維不織布であり、かつ粘着性成分と非粘着性成分其々が繊維表面にて連続した層をなす複合繊維からなり、かつ下記特性を満足する長繊維不織布、及びこれを用いた繊維製品によって課題が解決されることを見出し、この知見に基づいて本発明を完成した。
・非粘着性成分周囲長率：１０〜９０％
・静摩擦係数：０．４０以上（２５℃、相対湿度６５％）
・剥離強度（該長繊維不織布同士を重ね合わせた時）：３Ｎ／２５ｍｍ以下（２５℃、相対湿度６５％）
【０００７】
本発明は以下によって構成される。
（１）粘着性成分と非粘着性成分が３０／７０容積％〜９５／５容積％で構成され、かつ粘着性成分と非粘着性成分其々が繊維表面にて連続した層をなす複合繊維からなり、かつ下記特性を有する長繊維不織布。
・非粘着性成分周囲長率：１０〜９０％
・静摩擦係数：０．４０以上（２５℃、相対湿度６５％）
・剥離強度（該長繊維不織布同士を重ね合わせた時）：３Ｎ／２５ｍｍ以下（２５℃、相対湿度６５％）
【０００８】
（２）粘着性成分が下記成分から選ばれる少なくとも１種を含む前記（１）項に記載の長繊維不織布。
▲１▼主として芳香族ビニル化合物から構成された重合体ブロック（Ａ）を少なくとも１個、主として共役ジエン化合物から構成された重合体ブロック（Ｂ）を少なくとも１個有しかつ共役ジエン部分の二重結合が８０％以上飽和したスチレンブロック共重合体。
▲２▼共役ジエン化合物と芳香族ビニル化合物とのランダム共重合体の共役ジエン部分の二重結合が８０％以上飽和した水添スチレンジエン共重合体。
▲３▼エチレンと炭素数３〜１０のα−オレフィンとの共重合体もしくはプロピレンと炭素数４〜１０のα−オレフィンとの共重合体。
▲４▼共役ジエン重合体を水素添加して得られるオレフィン重合体。
▲５▼アモルファス・ポリプロピレン
【０００９】
（３）粘着性成分が下記▲１▼である前記（１）項に記載の長繊維不織布。
▲１▼主として芳香族ビニル化合物から構成された重合体ブロック（Ａ）を少なくとも１個、主として共役ジエン化合物から構成された重合体ブロック（Ｂ）を少なくとも１個有しかつ共役ジエン部分の二重結合が８０％以上飽和したスチレンブロック共重合体。
（４）粘着性成分が下記▲２▼である前記（１）項に記載の長繊維不織布。
▲２▼共役ジエン化合物と芳香族ビニル化合物とのランダム共重合体の共役ジエン部分の二重結合が８０％以上飽和した水添スチレンジエン共重合体。
（５）粘着性成分が下記▲３▼である前記（１）項に記載の長繊維不織布。
▲３▼エチレンと炭素数３〜１０のα−オレフィンとの共重合体もしくはプロピレンと炭素数４〜１０のα−オレフィンとの共重合体。
（６）粘着性成分が下記▲４▼である前記（１）項に記載の長繊維不織布。
▲５▼アモルファス・ポリプロピレン
（７）粘着性成分が下記▲５▼である前記（１）項に記載の長繊維不織布。
【００１０】
（８）非粘着性成分がポリオレフィン樹脂，ポリエステル樹脂，ポリアミド樹脂の群から選ばれる少なくとも１種からなる前記（１）〜（７）項のいずれかに記載の長繊維不織布。
（９）粘着性成分と非粘着性成分が５０／５０容積％〜９５／５容積％で構成され、かつ粘着性成分と非粘着性成分其々が繊維表面にて連続した層をなす複合繊維からなり、かつ下記特性を満足する前記（１）〜（８）項のいずれか１項に記載の長繊維不織布。
・非粘着性成分周囲長率：１０〜７０％
・静摩擦係数：０．６０以上（２５℃、相対湿度６５％）
・剥離強度（該長繊維不織布同士を重ね合わせた時）：２Ｎ／２５ｍｍ以下  （２５℃、相対湿度６５％）
【００１１】
（１０）長繊維不織布が、メルトブロー不織布である前記（１）〜（９）のいずれか１項記載の長繊維不織布。
（１１）長繊維不織布が、スパンボンド不織布である前記（１）〜（９）のいずれか１項記載の長繊維不織布。
【００１２】
（１２）前記（１）項から前記（１１）のいずれか１項に記載の長繊維不織布に、前記長繊維不織布以外のフィルム、不織布、ウェッブ、織物、編物、紙、繊維束から選ばれる少なくとも１種を積層してなる積層化長繊維不織布。
（１３）前記（１）項から前記（１１）項に記載の長繊維不織布または前記（１２）項に記載の積層化長繊維不織布を用いた繊維製品。
【００１３】
【発明の実施の形態】
以下本発明を詳細に説明する。
本発明の粘着性成分として、これまで公知の粘着性成分を用いることができる。その中でも上記（２）に記載の▲１▼〜▲５▼の群から選ばれる少なくとも１種の成分が粘着性と紡糸性の点から好ましい。
【００１４】
粘着性成分▲１▼は、主として芳香族ビニル化合物から構成された重合体ブロック（Ａ）を少なくとも１個有し、主として共役ジエン化合物から構成される重合体ブロック（Ｂ）を少なくとも１個有し、かつ共役ジエン部分の二重結合が８０％以上飽和したスチレンブロック共重合体である。尚、主としてとは、重合体ブロックを構成する化合物が、重合体ブロックの少なくとも５０重量％を占めることを示す。
前記スチレンブロック共重合体を構成する芳香族ビニル化合物としては、スチレン、α−メチルスチレン、ビニルトルエン、ｐ−ｔｅｒｔ−ブチルスチレン等が例示され、特にスチレンが好ましい。これら芳香族ビニル化合物は、単独で用いても２種以上を組み合わせて用いてもよい。また、前記スチレンブロック共重合体を構成する共役ジエン化合物としては、１，３−ブタジエン、イソプレン、１，３−ペンタジエン、２，３−ジメチル−１，３−ブタジエン等が例示され、特にブタジエン及びイソプレンが好ましい。これらは、単独で用いても２種以上を組み合わせて用いてもよい。また、前記スチレンブロック共重合体は、化合物の安定性、紡糸性等の点から共役ジエン部分の二重結合の８０％以上が水素添加されていることが好ましい。具体的には、スチレン−エチレンブチレン−スチレンブロック共重合体（ＳＥＢＳ）、スチレン−エチレンプロピレン−スチレンブロック共重合体（ＳＥＰＳ）、スチレン−エチレンブチレン−オレフィン結晶ブロック共重合体（ＳＥＢＣ）等のブロック共重合体が挙げられる。より具体的には、クレイトンポリマージャパン（株）製「ＫＲＡＴＯＮ  Ｇ」、クラレ（株）製「ＳＥＰＴＯＮ」、ＪＳＲ（株）製「ＪＳＲ  ＤＹＮＡＲＯＮ」（「」内は、いずれも商品名）等が挙げられる。
【００１５】
粘着性成分▲２▼は、共役ジエン化合物と芳香族ビニル化合物とのランダム共重合体の共役ジエン部分の二重結合が８０％以上飽和した水添スチレンジエン共重合体である。前記スチレンジエン共重合体を構成する共役ジエン化合物のモノマーとしては、例えば１，３−ブタジエン、イソプレン、１，３−ペンタジエン、２，２−ジメチルブタジエン、３−エチルブタジエンが挙げられる。好ましくは１，３−ブタジエン、イソプレン、１，３−ペンタジエンであり、更に好ましくは１，３−ブタジエンである。また、前記スチレンジエン共重合体を構成する芳香族ビニル化合物としては、スチレン、α−メチルスチレン、ｐ−メチルスチレン、ｐ−エチルスチレン、ビニルナフタレン等が挙げられる。好ましくはスチレン、ｐ−メチルスチレン、ｐ−エチルスチレンであり、更に好ましくはスチレンである。
水添スチレンジエン共重合体は、少なくとも１種の共役ジエンと３〜５０重量％の芳香族ビニル化合物との共重合体であって、分子量分布（Ｍｗ／Ｍｎ＝重量平均分子量／数平均分子量）が１０以下であり、かつ前記共重合体を構成するジエン部のビニル結合含有率が１０〜９０重量％である共重合体のオレフィン性不飽和結合の少なくとも８０％が水素添加された共重合体である。より具体的には、ＪＳＲ（株）製「ＪＳＲ  ＤＹＮＡＲＯＮ」（「」内は、商品名）等が挙げられる。
【００１６】
粘着性成分▲３▼は、エチレンと炭素数３〜１０のα−オレフィンとの共重合体またはプロピレンと炭素数４〜１０のα−オレフィンとの共重合体である。
前記α−オレフィンとは、例えばプロピレン、１−ブテン、３−メチル−１−ブテン、４−メチル−１−ブテン、１−ペンテン、１−ヘキセン、４−メチル−１−ペンテン、１−ヘプテン、１−オクテン、１−ノネン、１−デセン等が挙げられる。前記α−オレフィンの中では、特に１−ブテン、１−ペンテン、１−ヘキセン、１−オクテンが好ましい。これらのα−オレフィンは、１種単独または２種以上を組合せて用いることができる。本発明では、これらを組合わせたエチレン−オクテン共重合体、エチレン−ブテン共重合体等のエチレン−α−オレフィン共重合体が好ましく利用できる。また本発明に用いられるエチレンと炭素数３〜１０のα−オレフィンとの共重合体またはプロピレンと炭素数４〜１０のα−オレフィンとの共重合体は、曳糸性の点から１．５〜４の分子量分布（Ｍｗ／Ｍｎ）であることが好ましい。具体的には、デュポンダウエラストマージャパン（株）製「エンゲージ」、三井化学（株）製「タフマー」（「」内はいずれも商品名））が例示される。また本発明で用いられるオレフィン共重合体はメタロセン触媒によって製造された共重合体であってもよい。尚、α−オレフィンに架橋用ジエンモノマーを加えた三元共重合体も含まれ、具体的には、エチレン−プロピレン−ジエンゴム、エチレン−ブテン−ジエンゴムが例示される。
【００１７】
粘着性成分▲４▼は、共役ジエン重合体を水素添加して得られるオレフィン重合体である。前記オレフィン重合体を構成する共役ジエン重合体のモノマーとしては、例えば１，３−ブタジエン、イソプレン、１，３−ペンタジエン、２，２−ジメチルブタジエン、３−エチルブタジエンが挙げられる。好ましくは１，３−ブタジエン、イソプレン、１，３−ペンタジエンであり、更に好ましくは１，３−ブタジエンである。これらの共役ジエンを重合した後、水素添加し製造されたオレフィン重合体も含まれる。
また、本発明のオレフィン重合体には、ＣＥＢＣと呼ばれるオレフィン結晶−エチレンブチレン−オレフィン結晶ブロック共重合体のようなブロックタイプも含まれる。
【００１８】
粘着性成分▲５▼は、アモルファス・ポリプロピレンである。前記アモルファス・ポリプロピレンとは、その結晶化度が約６５Ｊ／ｇまたはそれ以下を持つものを示す。結晶化度または融解熱（ΔＨｆ）は、米国試験材料学会（ＡＳＴＭ）Ｄ−３４１７に従ったＤＳＣにより測定できる。
本発明では、米国特許第５，９４８，７２０号、米国特許第５，７２３，５４６号、欧州特許第０４７５３０７Ｂ１号及び欧州特許第０４７５３０６Ｂ１号に記載されているプロピレンベースのアモルファスポリマーが好ましく利用できる。具体的には、アモルファス・ポリプロピレンとしては、アモルファス・エチレン−プロピレンコポリマー、アモルファス・プロピレンホモポリマー、アモルファス・ブチレン−プロピレンコポリマーが例示できる。これらの重合体は、約０．８７ｇ／ｃｍ３から０．８９ｇ／ｃｍ３の密度を持ち、張力係数が約３．４４Ｐａ（ＡＳＴＭ  Ｄ−６３８）未満、及び／または、伸び（％）が約９００より大きいことが必要である。しかし、これら以外の様々なアモルファス・プロピレンコポリマーを本発明に用いても構わない。この点については、ステレオブロックポリマーが、本発明の実施のために特に好ましい態様である。「ステレオブロックポリマー」の用語は、目標とする結晶化度を達成するために制御された領域立体規則性または立体配列を持つポリマー材料を言う。重合中に立体配列を制御することにより、アタクチック・イソタクチック・ステレオブロックを達成することが可能である。ポリオレフィン・ステレオブロックポリマーを生成する方法は、従来技術で既知であり、以下の論文に記載されている。サイエンス誌２６７号（１９９５年１月）の２１７ページから２１９ページに記載のＧ．コーテス及びＲ．ウェイマス著「振動立体制御：熱可塑性エラストマー・ポリプロピレン合成の戦略」、及び、サイエンス誌２６７号（１９９５年１月）の１９１ページに記載のＫ．ワゲナー著「振動触媒：プラスチックの新しい展開」である。また、ステレオブロックポリマー及びそれらの製造方法は、米国特許第５，５４９，０８０号、及び米国特許第５，２０８，３０４号に記載されている。上記の通り、アルファオレフィンの結晶化度を制御することにより、独特の張力係数、及び／または、伸びの特性を示すポリマーが可能になる。例えば市販の好適なポリマーには、ハンツマン・コーポレーションからレクスフレックス・フレキシブル・ポリオレフィンズがある。
【００１９】
本発明の非粘着性成分には、公知の非粘着性成分を用いることができる。その中でもポリオレフィン樹脂、ポリエステル樹脂、ポリアミド樹脂の群から選ばれる非粘着性成分の少なくとも１種を含む成分が好ましい。非粘着性成分は、それ自体には粘着性がなく、特にメルトブロー法にて紡糸しやすい成形性容易な樹脂である。中でもポリオレフィン樹脂は、得られる不織布が良好な風合と滑り性を示し、コストと成形性の点から好ましく利用できる。それらの中でも、ポリプロピレン、ポリエチレンが好ましく利用できる。
【００２０】
本発明で用いられる非粘着性成分には、本発明の効果を阻害しない範囲で付加的な添加剤が必要に応じて配合されていてもよい。そのような添加剤としては、各種安定剤、紫外線吸収剤、増粘分岐剤（粘度を増すための添加剤で、粘着性を増すものではない）、艶消剤、着色剤、ゴム等の柔軟性付与剤、その他、各種の改良剤等が挙げられる。また、本発明に用いられる粘着性成分にも、非粘着性成分と同様に上記の添加剤が配合されていてもよい。さらに粘着性成分には、本発明の効果であるフィット性とアンチブロッキング性のバランスを阻害することのない範囲で粘着性付与剤が添加されていてもよい。粘着性付与剤としては、種々添加剤が使用可能であるが、温度安定性が高い水素添加炭化水素樹脂が好ましく利用できる。ただし、非粘着性成分には、粘着性の付与されるような添加物は加えてはならない。
【００２１】
なお、本発明の長繊維不織布は、長繊維から構成される。具体的には、３００ｍｍを超える繊維長の繊維が好ましい。したがって、カード法によるウェブ状態を経て不織布化される短繊維不織布は含まれない。長繊維不織布を製造する方法としては、例えば、溶融した熱可塑性樹脂を紡糸し、延伸、開繊、捕集及び絡合を行って不織布を形成するスパンボンド法、溶融した熱可塑性樹脂を高温高圧空気と共に噴射し開繊配列して不織布を形成するメルトブロー法、熱可塑性樹脂の長繊維束を延伸し、捲縮付与後に開繊及び拡幅を行って不織布を形成するトウ開繊法等が挙げられる。なかでも、生産性、製造コスト、生産の容易性、風合の点からスパンボンド法とメルトブロー法が好ましく、メルトブロー法が特に好ましい。
【００２２】
本発明の長繊維不織布は、粘着性成分と非粘着性成分で構成される繊維からなる長繊維不織布であり、かつ粘着性成分と非粘着性成分其々が繊維表面にて連続した層をなす複合繊維からなる長繊維不織布である。
【００２３】
本発明の粘着性成分と非粘着性成分其々が繊維表面にて連続した層をなす複合繊維からなる長繊維不織布は、繊維表面にて粘着性成分と非粘着性成分が必ず繊維表面に露出していればよく、並列型、芯成分の一部が表面に露出した偏心芯鞘型、多層並列型が代表であるが、これらに限定するものではない。
非粘着性成分の周囲長率（全繊維周囲長に対する占有率）は１０〜９０％である。非粘着性成分の周囲長率が１０％以上のとき、粘着性成分によるブロッキングを抑えることができる。また、非粘着性成分の周囲長率が９０％以下のとき、非粘着性成分によるフィット性の低下を抑えることができる。従って非粘着性成分の周囲長率が１０〜９０％が最もフィット性とアンチブロッキング性のバランスの良い範囲であり、さらに好ましくは１０〜８０％である。
【００２４】
本発明の粘着性成分と非粘着性成分の繊維中の容積割合は、粘着性成分／非粘着性成分＝３０／７０容積％〜９５／５容積％である。粘着性成分が３０容量％以上のとき、フィット性は非常に良好となる。また、非粘着性成分が５容量％以上のとき、アンチブロッキング性が非常に良好となる。従って粘着性成分／非粘着性成分＝３０／７０容積％〜９５／５容積％、好ましくは４０／６０容積％〜９５／５容積％である。より好ましくは、５０／５０容積％〜９０／１０容積％である。
【００２５】
本発明の長繊維不織布を構成する繊維の成分は、少なくとも粘着性成分と非粘着性成分の２成分以上であれば良く、種類の異なる粘着性成分を加えた３成分、４成分、またはそれ以上でも構わないが製造コストまた生産性の点から２成分が有利である。
【００２６】
本発明の長繊維不織布を構成する繊維の断面形状は、紡糸性を損なわないならば特に限定されない。具体的には円形断面、異形（非円形）断面または中空断面等が挙げられる。
【００２７】
本発明の長繊維不織布は、０．４０以上（２５℃．相対湿度６５％）の静摩擦係数を有する。静摩擦係数の測定には、ＪＩＳ  Ｐ  ８１４７「紙及び板紙の摩擦係数試験方法」の３．２傾斜方法を用いた。これによって算出された静摩擦係数が０．４０より小さいと、例えばカーペット下敷きに用いた場合、人間の歩行の際に容易にカーペットが滑ってしまいフィット性効果が不充分となる。好ましくは、静摩擦係数０．６０以上である。
【００２８】
本発明の長繊維不織布同士を貼り合わせたときの剥離強度は３Ｎ／２５ｍｍ（２５℃、相対湿度６５％）以下である。本発明は、粘着性成分と非粘着性成分とが繊維中および不織布中に混在することに特徴がある。粘着性成分と非粘着性成分とを樹脂の状態で混合した後に紡糸して製造した防滑性不織布は既に存在する。しかし、樹脂混合の場合、粘着性成分に非粘着性成分を混合することによりアンチブロッキング性を向上できるものの、全繊維表面のほとんどが粘着性を有する表面で構成されているので、充分なアンチブロッキング性が得られない。したがって本発明の長繊維不織布では、非粘着性成分が単独で繊維中および不織布中に存在することで本発明の効果が充分に発揮されることを最大の特徴とする。
【００２９】
本発明において、非粘着性成分の主な役割は、アンチブロッキング性の向上である。粘着性成分の容積比率（粘着性成分／非粘着性成分）が増大する（非粘着性成分の容積比率が減少する）と、フィット性（静摩擦係数および密着性）が増大する反面、アンチブロッキング性を良好に保つためには、非粘着性成分の容積比率を増大（粘着性成分の容積比率を減少）させなければならない。アンチブロッキング性を向上させながらフィット性を良好に保つためには、両成分のバランスが重要となる。
【００３０】
アンチブロッキング性は、重ね合わせた２枚の長繊維不織布を剥がす時の強度（以下、剥離強度という）が小さい程優れ、３Ｎ／２５ｍｍ以下（２５℃、相対湿度６５％）である必要がある。さらに好ましくは、剥離強度が２．５Ｎ／ｍｍ以下（２５℃、相対湿度６５％）、最も好ましくは２Ｎ／２５ｍｍ以下（２５℃、相対湿度６５％）である。剥離強度が小さければ、ロール状に捲かれた不織布を更に製品に加工する際の繰出性が良好となる。逆に剥離強度が大きいと、繰出す際に強い力が必要になる。また、ブロッキングが顕著な場合には、剥離時に不織布の破断が生じる。たとえ破断が生じなくても、剥離時に不織布は伸長してしまい、その後の加工に使用できなくなる。特に、アンチブロッキング性が悪いと、夏場の保管時に高温と積載によって繊維間に膠着が発生しやすくなり、ロール状に捲かれた不織布を繰出す際の操作性が悪くなるという問題も発生する。
【００３１】
本発明の長繊維不織布の目付は、特に限定されないが、２〜３００ｇ／ｍ２が好ましく、より好ましくは５〜２００ｇ／ｍ２、更に好ましくは１０〜１５０ｇ／ｍ２である。また目的に応じて熱処理加工しても構わない。一般に、熱処理は使用される粘着性成分の軟化点と非粘着性成分の軟化点との間の温度で行われる。熱処理の方法としては、加熱エンボスロールによる熱圧着法、加熱空気によるエアスルー法、赤外線ランプによる方法等の公知の方法が使用できる。また、ソニックボンド加工、ウォータージェット加工、ニードルパンチ加工、レジンボンド加工のいずれか一つ以上の加工を行っても構わない。
【００３２】
本発明の長繊維不織布の繊維径は、特に限定されないが、１〜３０μｍが好ましく、より好ましくは１〜２０μｍ、更に好ましくは２〜１５μｍである。繊維径が３０μｍ以下のとき、不織布の風合とフィット性は非常に良好となる。また、繊維径が１μｍ以上のとき、充分な繊維強力を示し、毛羽立ちも起こらずかつ製造コストも適度に抑えられるので好ましい。
【００３３】
本発明においては、得られた長繊維不織布に、該長繊維不織布以外のフィルム、不織布、ウェブ、織物、編物、紙、繊維束から選ばれる少なくとも１種を積層して積層化長繊維不織布として用いることができる。積層に使用される材料は、特に限定はなく、目的によっていずれの材料とも積層可能である。そのような材料の例として、穴あけ加工フィルム、ポリプロピレンフィルム、ポリエチレンフィルム、エラストマーフィルム、スパンボンド不織布、メルトブロー不織布、スパンレース不織布、エアーレイド不織布、ポイントボンド不織布、エアースルー不織布等が挙げられるが、これらに限定されるものではない。
【００３４】
本発明の長繊維不織布または積層不織布を用いた繊維製品としては、例えば手袋、テーブルクロス、玄関マットの裏材、家具の防滑材、食品搬送用下敷き布、カーペットの裏材等を挙げることができるがこれらに限定されるものではない。
【００３５】
【実施例】
以下、本発明を実施例及び比較例によって具体的に説明するが、本発明はこれらの実施例に限定されるものではない。尚、以下の実施例及び比較例における測定結果は下記の方法で行った。
【００３６】
（剥離強度）
長繊維不織布の任意の箇所から縦１００ｍｍ、横１００ｍｍのサイズに複数枚切り取り、これを試験片として用いる。前記試験片を２枚重ね合わせた、その上に縦１００ｍｍ横１００ｍｍのアルミ板を載せ、更にその上に合計５ｋｇとなる様に荷重を掛け、５０℃のオーブン中に放置する。これを２４時間放置後、２５℃／相対湿度６５％の室内に取り出し、幅２５ｍｍに切り、不織布同士を長尺方向の一端から５０ｍｍの長さまで手で剥がす。（株）島津製作所製オートグラフＡＧ−Ｇ（商品名）を用い、剥がした不織布の両端を５０ｍｍに設定した上下のチャックにそれぞれ固定した。引張速度１００ｍｍ／分で不織布同士が完全に剥がれてしまうまで引張り、強度を測定し、その平均値を剥離強度（Ｎ／２５ｍｍ）とした（Ｎ＝５）。剥離強度が小さいほどアンチブロッキング性が良好であると判断した。
【００３７】
（静摩擦係数）
ＪＩＳ  Ｐ  ８１４７「紙及び板紙の摩擦係数試験方法」の３．２傾斜方法を用いた。
【００３８】
（非粘着性成分周囲長率）
長繊維不織布を構成する繊維の長さ方向に対して垂直に切断された断面を走査型電子顕微鏡（日本電子工業（株）製）にて観察し、繊維全体の周囲長と繊維表面に露出する非粘着性成分の周囲長を画像解析装置にて実際に測定した。非粘着性成分周囲長／繊維周囲長の値を百分率％にて求めた。数値は５本の繊維の平均値である。
【００３９】
本発明において使用した材料の略号と内容は以下の通りである。
非粘着性成分
Ａ−１：ポリプロピレン、チッソポリプロＣＳ３３００（（商品名）、チッソ（株）製）。
Ａ−２：ポリエチレンテレフタレート、Ｋ１０１（（商品名）、カネボウ（株）製）
Ａ−３：ナイロン６、ＵＢＥ  ＮＹＬＯＮ  １０１１ＦＢ（（商品名）、宇部興産（株）製）。
【００４０】
粘着性成分
Ｂ−１：スチレン−エチレンブチレン−スチレンブロック共重合体、ＫＲＡＴＯＮ  Ｇ  １６５７（（商品名）、クレイトンポリマージャパン（株）製）。
Ｂ−２：水添スチレンジエン共重合体、ＤＹＮＡＲＯＮ  ２３２４Ｐ（（商品名）、ＪＳＲ（株）製）。
Ｂ−３：エチレン−オクテン共重合体、エンゲージ８４０１（（商品名）、デュポンダウエラストマージャパン（株）製）
Ｂ−４：水添ジエン共重合体、ＤＹＮＡＲＯＮ  ６２００Ｐ（（商品名）、ＪＳＲ（株）製）
Ｂ−５：アモルファス・エチレン−プロピレンコポリマー、レクスフレックス・フレキシブル・ポリオレフィンズ  Ｗ２０１（（商品名）、ハンツマン・コーポレーション製）。メルトフローレート１９ｇ／１０分、張力係数６、密度０．８８ｇ／ｃｍ３。
【００４１】
実施例１
非粘着性成分としてＡ−１、粘着性成分としてＢ−１をメルトブロー不織布の原料樹脂として用いた。スクリュー（３０ｍｍ径）、加熱体、及びギアポンプを有する２機の押出機、サイドバイサイドタイプ紡糸口金（孔径０．３ｍｍ、孔数５０１ホール、有効幅５００ｍｍ）、圧縮空気発生装置及び空気加熱機、ポリエステル製ネットを備えた捕集コンベアー、及び巻取機からなる装置を用いてメルトブロー不織布の製造を行った。それぞれの押出機に非粘着性成分と粘着性成分をそれぞれ投入し、加熱体により非粘着性成分を２７０℃、粘着性成分を２３０℃で原料樹脂を加熱溶融させ、ギアポンプを構成比率である非粘着性成分／粘着性成分が３０／７０となるように設定し、紡糸口金から単孔当たり０．１３ｇ／分の紡糸速度で溶融原料樹脂を吐出させ、吐出した繊維に９８ｋＰａ（ゲ−ジ圧）の圧縮空気を４００℃に加熱した気流の空気でポリエステル製ネットの速度が２ｍ／分で走行している捕集コンベアー上に吹き付けた。捕集コンベアーとしては、紡糸口金から２５ｃｍの距離に設置した。吹き付けた空気は捕集コンベアーの裏側に設けた吸引装置で除去した。捕集コンベアーで搬送された不織布を巻取機にてロール状に巻取り、目付６０ｇ／ｍ２のメルトブロー不織布を得た。得られたメルトブロー不織布の物性の測定結果を表１に示す。このメルトブロー不織布は、良好なフィット性とアンチブロッキング性を示した。
【００４２】
また、実施例１で得られたメルトブロー不織布をテーブルクロスとして用いた。実際にテーブルに被せその上に食器を載せた。テーブルを角度３０°に傾けたが、食器、テーブルクロス共動くことはなく、優れたフィット性を示した。
【００４３】
また、実施例１で得られたメルトブロー不織布を玄関マットの下に敷いて用いた。１ヶ月間使用したところ、玄関マットは移動することもなく、優れたフィット性を示した。
【００４４】
実施例２
原料樹脂は実施例１と同様のものを用い、ギアポンプを、非粘着性成分／粘着性成分の比率（容積％）が２０／８０となるように設定し溶融原料樹脂を吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００４５】
また、実施例２で得られたメルトブロー不織布に、事前に用意したポリプロピレンスパンボンド不織布５０ｇ／ｍ２を重ね合わせ、圧着面積率１７％のポイントボンド加工を行い積層化メルトブロー不織布を製造した。得られた積層化メルトブロー不織布は、フィット性とアンチブロッキング性の良好であることに加え、ポリプロピレンスパンボンド不織布により腰のあるものであった。更に、得られた積層化メルトブロー不織布のフィット面（実施例２で得られた不織布側）を床側に向けてカーペットとして用いたところ、カーペットは移動することがなく、優れたフィット性を示した。
【００４６】
また、実施例２でメルトブロー不織布を用い、超音波ミシンにより手袋を作製した。この手袋を着用し、ビール瓶の持ち運びに使用したところ、ビール瓶が握った手から落下し難く、安全に持ち運ぶことができ、優れたフィット性を示した。
【００４７】
実施例３
実施例１と同様の原料樹脂を用い、ギアポンプを非粘着性成分／粘着性成分の比率（容積％）が１０／９０となるように設定し溶融原料樹脂を吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００４８】
実施例４
実施例１と同様の原料樹脂を用い、ギアポンプを非粘着性成分／粘着性成分の比率（容積％）が５／９５となるように設定し溶融原料樹脂を吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００４９】
実施例５
実施例１と同様の原料樹脂を用い、ギアポンプを非粘着性成分／粘着性成分の比率（容積％）が５０／５０となるように設定し溶融原料樹脂を吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５０】
実施例６
実施例１と同様の原料樹脂を用い、ギアポンプを非粘着性成分／粘着性成分の比率（容積％）が７０／３０となるように設定し溶融原料樹脂を吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５１】
実施例７
非粘着性成分としてＡ−２、粘着性成分としてＢ−１をメルトブロー不織布の原料樹脂として用いた。加熱体により非粘着性成分を３００℃、粘着性成分を２３０℃で原料樹脂を加熱溶融させ、ギアポンプを非粘着性成分／粘着性成分の比率（容積％）が３０／７０となるように設定し溶融原料樹脂を吐出させたこと以外は実施例１に準拠した加工条件及び製造装置によりメルトブロー不織布を製造した。得られたメルトブロー不織布の物性の測定結果を表２に示す。このメルトブロー不織布は、良好なフィット性とアンチブロッキング性を示した。
【００５２】
実施例８
非粘着性成分としてＡ−３、粘着性成分としてＢ−１をメルトブロー不織布の原料樹脂として用いた。加熱体により非粘着性成分を２９０℃、粘着性成分を２３０℃で原料樹脂を加熱溶融させ、ギアポンプを非粘着性成分／粘着性成分の比率（容積％）が３０／７０となるように設定し溶融原料樹脂を吐出させたこと以外は実施例１に準拠した加工条件及び製造装置によりメルトブロー不織布を製造した。得られたメルトブロー不織布の物性の測定結果を表２に示す。このメルトブロー不織布は、良好なフィット性とアンチブロッキング性を示した。
【００５３】
実施例９
非粘着性成分としてＡ−１、粘着性成分としてＢ−２をメルトブロー不織布の原料樹脂として用いた。加熱体により非粘着性成分を２７０℃、粘着性成分を２３０℃で原料樹脂を加熱溶融させ、ギアポンプを非粘着性成分／粘着性成分の比率（容積％）が３０／７０となるように設定し溶融原料樹脂を吐出させたこと以外は実施例１に準拠した加工条件及び製造装置によりメルトブロー不織布を製造した。得られたメルトブロー不織布の物性の測定結果を表２に示す。このメルトブロー不織布は、良好なフィット性とアンチブロッキング性を示した。
【００５４】
実施例１０
非粘着性成分としてＡ−１、粘着性成分としてＢ−３をメルトブロー不織布の原料樹脂として用いた。実施例１に準拠した加工条件及び製造装置によりメルトブロー不織布を製造した。得られた弾性不織布の物性の測定結果を表２に示す。このメルトブロー不織布は、良好なフィット性とアンチブロッキング性を示した。
【００５５】
実施例１１
非粘着性成分としてＡ−１、粘着性成分としてＢ−４をメルトブロー不織布の原料樹脂として用いた。実施例１に準拠した加工条件及び製造装置によりメルトブロー不織布を製造した。得られた弾性不織布の物性の測定結果を表２に示す。このメルトブロー不織布は、良好なフィット性とアンチブロッキング性を示した。
【００５６】
実施例１２
非粘着性成分としてＡ−１、粘着性成分としてＢ−５をメルトブロー不織布の原料樹脂として用いた。実施例１に準拠した加工条件及び製造装置によりメルトブロー不織布を製造した。得られた弾性不織布の物性の測定結果を表２に示す。このメルトブロー不織布は、良好なフィット性とアンチブロッキング性を示した。
【００５７】
実施例１３
非粘着性成分としてＡ−１、粘着性成分としてＢ−１を長繊維不織布の原料成分として用いた。スクリュー（４０ｍｍ径）、加熱体、及びギアポンプを有する２機の押出機、サイドバイサイドタイプ紡糸口金（孔径０．４ｍｍ、１２０孔）、エアーサッカー、帯電法開繊機、ポリエステル製ネットを備えた捕集コンベアー、ポイントボンド加工機及び巻取機からなる装置を用いてスパンボンド不織布の製造を行った。それぞれの押出機に非粘着性成分と粘着性成分をそれぞれ投入し、加熱体により非粘着性成分を２７０℃、粘着性成分を２３０℃で原料樹脂を加熱溶融させ、ギアポンプを構成比率の非粘着性成分／粘着性成分が２０容積％／８０容積％となるように設定し、紡糸口金から単孔当たり０．５７ｇ／分の紡糸速度で溶融原料樹脂を吐出させ、吐出した繊維をエアーサッカーに導入し直後に帯電法開繊機によって開繊させ捕集コンベアー上に捕集した。エアーサッカーの空気圧は、１９６ｋＰａ（ゲージ圧）になるように調整した。捕集コンベアー上のウェッブを上下ロール温度９０℃に加熱したポイントボンド加工機（圧着面積率１５％）に投入し、加工後の不織布を巻取機にてロール状に巻取り、目付６０ｇ／ｍ２の長繊維不織布を得た。得られた長繊維不織布の物性測定結果を表３に示す。この長繊維不織布は、良好なフィット性とアンチブロッキング性を示した。
【００５８】
比較例１
非粘着性成分としてＡ−１、粘着性成分としてＢ−１をメルトブロー不織布の原料樹脂として用いた。押出機投入前にＡ−１／Ｂ−１の比率が１０／９０（容積％）となるようにＡ−１とＢ−２の樹脂同士を予め混合（ブレンド）し、２７０℃の温度にて溶融させ、単孔当り０．１３ｇ／分の紡糸速度で溶融原料樹脂を吐出させたこと以外は実施例１に準拠した加工条件及び製造装置によりメルトブロー不織布を製造した。得られたメルトブロー不織布の物性の測定結果を表３に示す。このメルトブロー不織布は、非粘着性成分が１０容積％ではあるが、樹脂が混合しているため剥離強度が３．５Ｎ／２５ｍｍと高く、満足する性能ではなかった。
【００５９】
比較例２
原料樹脂に粘着性成分Ｂ−１のみを用い、比較例２に準拠した加工条件及び製造装置によりメルトブロー不織布を製造した。得られたメルトブロー不織布の物性の測定結果を表３に示す。このメルトブロー不織布は、非粘着性成分が含まれていないため、剥離強度が４Ｎ／２５ｍｍと高く、満足する性能ではなかった。
【００６０】
比較例３
非粘着性成分としてＡ−１、粘着性成分としてＢ−１をメルトブロー不織布の原料樹脂として用いた。ギアポンプを非粘着性成分／粘着性成分の比率（容積％）が１／９９となるように設定したこと以外は実施例１に準拠した加工条件及び製造装置によりメルトブロー不織布を製造した。得られたメルトブロー不織布の物性の測定結果を表３に示す。このメルトブロー不織布は、非粘着性成分が１容積％であるため剥離強度が３．５Ｎ／２５ｍｍと高く、満足する性能ではなかった。
【００６１】
比較例４
非粘着性成分としてＡ−１、粘着性成分としてＢ−１をメルトブロー不織布の原料樹脂として用いた。ギアポンプを非粘着性成分／粘着性成分の比率（容積％）が８０／２０となるように設定したこと以外は実施例１に準拠した加工条件及び製造装置によりメルトブロー不織布を製造した。得られたメルトブロー不織布の物性の測定結果を表３に示す。このメルトブロー不織布は、粘着性成分が２０容積％であるため静摩擦係数が０．３６と低く、満足する性能ではなかった。
【００６２】
【表１】
2004183150.tif 000002
【００６３】
【表２】
2004183150.tif 000003
【００６４】
【表３】
2004183150.tif 000004
【００６５】
【発明の効果】
本発明は、長繊維不織布および積層化長繊維不織布は、フィット性とアンチブロッキング性のバランスが良好で、優れた風合、燃焼時の有害ガス発生がなく、かつリサイクル可能である繊維製品としての用途に最適である。特に非粘着性成分が粘着性成分と樹脂混合させられることなく、繊維の一部に含むことにより従来の長繊維不織布では得られないようなフィット性とアンチブロッキング性のバランスが良好で、優れた風合いを併せて具備する長繊維不織布を提供することができる。